СПОСОБ ПРИГОТОВЛЕНИЯ НАНОЧАСТИЦ МЕТАЛЛОВ И СОСТАВ ТОКОПРОВОДЯЩИХ ЧЕРНИЛ НА ОСНОВЕ ДИСПЕРСИИ ЧАСТИЦ

1. Способ приготовления наночастиц металла, включающий восстановление из соли карбоновой кислоты металла в неполярном органическом растворителе, нагрев полученной смеси, выдерживание смеси при заданной температуре выше 100°C, охлаждения смеси до температуры ниже 100°C, осаждение наночастиц металла смесью полярных органических растворителей, отличающийся тем, что в качестве органического растворителя и восстановителя используют высококипящий растворитель с температурой кипения выше 100°C.
2. Способ приготовления наночастиц металла по п.1, отличающийся тем, что в качестве неполярного органического растворителя со свойствами восстановителя используют многоатомные спирты, эфиры, алканы с температурой кипения выше 100°C.
3. Способ приготовления наночастиц металла по п.2, отличающийся тем, что в качестве неполярного растворителя со свойствами восстановителя используют гликоль, 2-бутоксиэтилацетат, бензиловый спирт, бутанол, 2-бутоксиэтанол, глицерин, циклогексанол.
4. Способ приготовления наночастиц металла по п.2, отличающийся тем, что в качестве неполярного растворителя со свойствами восстановителя используют декалин, тетралин, тетрадекан.
5. Способ приготовления наночастиц металла п.1, отличающийся тем, что органический растворитель со свойствами восстановителя берут в весовом отношении к соли карбоновой кислоты от 4 до 10 раз.
6. Способ приготовления наночастиц металла по п.1, отличающийся тем, что карбоновой кислотой является карбоновая кислота с алкильной цепочкой длиной C4-C8.
7. Способ приготовления наночастиц металла по п.1, отличающийся тем, что карбоновой кислотой является разветвленная третичная карбоновая кислота с содержанием атомов углерода в разветвленной цепочке, равным 9, 10 или 11.
8. Способ приготовления наночастиц металла по п.1, отличающийся тем, что проводят восстановление соли металла, где металл выбран из класса: серебро, медь, цинк, висмут, платина.
9. Способ по п.1, отличающийся тем, что наночастицы металла стабилизированы остатками карбоновой кислоты с алкильной цепочкой длиной C4-C8 или разветвленной третичной карбоновой кислотой с содержанием атомов углерода в разветвленной цепочке, равным 9, 10 или 11.
10. Состав токопроводящих чернил, имеющие следующие компоненты: от 10 до 70% наночастиц металла  размером менее 200 нм, при этом имеющих на поверхности стабилизирующий агент в виде остатка карбоксильной кислоты; от 30 до 80% неводного органического растворителя; полимер 0,5-10%; дисперсант 0,1-5%, отличающийся тем, что в состав токопроводящих чернил добавлена исходная соль металла, из которого получены наночастицы, в концентрации 1-5%.
11. Токопроводящие чернила для струйной печати по п.10, отличающиеся тем, что металл принадлежит группе: серебро, медь, цинк, висмут, платина.
12. Токопроводящие чернила для струйной печати по п.10, отличающиеся тем, что растворитель для приготовления чернил выбран из группы спиртов, гликолей, простых эфиров гликолей, сложных эфиров гликолей, кетонов.
13. Токопроводящие чернила для струйной печати по п.10, отличающиеся тем, что полимер добавлен из группы: сополимер винилхлорида и винилацетата, поливинилбутираль, хлорированные полиолефины, полиспирт.
14. Токопроводящие чернила для струйной печати п.10, отличающиеся тем, что диспергирование наночастиц металла проводят с помощью источника ультразвука и/или механического гомогенизатора.